(57)【要約】【課題】  成形型からのプレス成形体の取り出しを円滑に行う。【解決手段】プレス成形体１６を吸着するための吸着面を備える吸着部材２４と、この吸着部材を２４を上下方向に移動可能に支承する支持体２６と、前記吸着面から気体を吸引する吸引手段と、前記支持体を昇降させる昇降手段とを備えた吸着装置２２を用いて、成形装置によって成形されたプレス成形体を取り出す。【選択図】  図３
2006143586.tif 000002
【特許請求の範囲】
【請求項１】
成形体を吸着するための吸着装置において、
前記成形体を吸着するための吸着面を備える吸着部材と、
前記吸着部材を上下方向に移動可能に支承する支持体と、
前記吸着面から気体を吸引する吸引手段と、
前記支持体を昇降させる昇降手段と、
を備えたことを特徴とする成形体の吸着装置。
【請求項２】
前記吸着部材の吸着面の外径が、前記成形体を成形するキャビティの内径より大きく、前記吸着面に形成された吸着孔が、前記成形体の外径より小さいことを特徴とする請求項１記載の成形体の吸着装置。
【請求項３】
前記吸着部材の吸着面の外径が、前記成形体を成形するキャビティの内径より小さく、前記吸着面に形成された吸着孔が、前記成形体の外径より小さいことを特徴とする、請求項１記載の成形体の吸着装置。
【請求項４】
請求項１〜３のいずれか一項に記載の吸着装置を用いて、成形装置によって成形された成形体を取り出すことを特徴とした成形体の取出し方法。
【請求項５】
上下型の成形面と、その外周側に位置する周面とで囲まれたキャビティを備えたプレス成形型によって成形されたプレス成形体を、請求項１又は２に記載の成形体吸着装置を用いて取り出す方法であって、
前記上型の成形面を前記プレス成形体から離した後、前記吸着部材が前記プレス成形型を閉塞し、さらに、前記キャビティ内の気体を吸引することによって前記プレス成形体を吸着面に吸着し、前記プレス成形型から前記プレス成形体を取り出すことを特徴とするプレス成形体の取出し方法。
【請求項６】
前記キャビティ内の気体を吸引し、前記キャビティ内の前記プレス成形体を浮き上がらせることによって、前記プレス成形体を吸着面に吸着することを特徴とする請求項５記載のプレス成形体の取出し方法。
【請求項７】
前記プレス成形体が前記吸着部材に吸着される際、前記吸着部材が前記支持体に対して上下動することを特徴とした請求項５又は６記載のプレス成形体の取出し方法。
【請求項８】
前記プレス成形体の取り出しを、前記プレス成形体がＴｇ−５０℃〜Ｔｇ℃の温度範囲のときに開始することを特徴とした請求項４〜７のいずれかに記載のプレス成形体の取出し方法。
【請求項９】
軟化状態の被成形素材をプレスしてプレス成形体を成形した後、請求項１〜３記載の吸着装置によって前記プレス成形体を取り出すことを特徴としたプレス成形体の製造方法。
【請求項１０】
上下型の成形面と、その外周側に位置する周面とで囲まれたキャビティを備えたプレス成形型によって、軟化状態の被成形素材をプレスしてプレス成形体を成形し、前記上型の成形面を前記プレス成形体から離した後、請求項４〜８のいずれかに記載の取出し方法によって前記プレス成形体を取り出すことを特徴としたプレス成形体の製造方法。
【発明の詳細な説明】
【技術分野】
【０００１】
本発明は、ガラス等の被成形素材をプレスして、非球面レンズなどの高精度なプレス成形体を成形する精密プレス成形技術に関し、特に、プレス後における成形型に対するプレス成形体の取り出しを容易にした成形体の吸着装置及び取出し方法並びにプレス成形体の取出し方法及び製造方法に関する。
【背景技術】
【０００２】
近年、プレス成形後に研削、研磨を必要としない高精度の光学素子などのプレス成形体の精密プレス成形が盛んに行われている。精密プレス成形は、上型及び下型を含む成形型を用い、その上下の成形面とその間の周面とで囲まれたキャビティ内にガラス等の被成形素材を配置し、上下型の相対移動によってこれをプレスして、非球面レンズなどのプレス成形体を得る成形方法である。
【０００３】
プレス成形においては、プレス成形体の外周面の研削、研磨を必要としない成形方法が知られている。この種のプレス成形では、下型又は胴型で構成されるキャビティの周面まで被成形素材を引き延ばし、これによってプレス成形体の外周を規定する。
【０００４】
プレス後の、プレス成形体の型からの取り出しは、上方よりプレス成形体を真空吸着し、これを引き上げて行っている。この種のプレス成形においては、プレス成形体の生産性を向上させるために、被成形素材のプレス後に、できるだけ早いタイミングでプレス成形体の取り出しを行うことが好ましく、この場合、プレス後のプレス成形体がガラス転移点(Ｔｇ)付近にある時点で、その取り出しを行いたい。
【発明の開示】
【発明が解決しようとする課題】
【０００５】
しかしながら、この種のプレス成形において、プレス成形体がまだＴｇ付近にあるうちは、ガラスが、自然に成形型と離れる程度には収縮しておらず、プレス成形体は、成形型の周面に密着しているか或いは非常に狭い隙間しか開いておらず、プレス成形体を取り出そうとしても、ガラス成形体と下型成形面との間は陰圧となるため、取り出しが非常に困難であった。またこの場合、ガラス成形体は下成形面とも密着していることが多く、そのようなガラス成形体を確実に取り出すことが困難であった。
【０００６】
また、胴型で外周面を成形する場合、外周面の幅(コバ部の肉厚)が厚いと胴型から取り出すのが非常に困難であった。また、外周面の幅(コバ部の肉厚)が比較的薄い場合は、胴型から取り出す途中でガラス成形体の向きが傾斜してしまい、胴型内部で引っかかって取り出すのが困難となることもあった。
この場合、コバとはレンズの周縁部のことを指している。プレス成形体は、後述するように、上下成形面と胴型の周面の境界は丸みを帯びた自由表面であることが好ましいが、その丸みは曲率半径０．１ｍｍ程度であるため、外周部の厚さはおよそ前記外周面の幅に匹敵すると考えることができる
【０００７】
従って、本発明の目的は、成形体の成形型からの取り出しを容易に行いうる成形体の吸着装置及び取出し方法を提供することにある。
【０００８】
また、本発明の別の目的は、成形型に対するプレス成形体の取り出しを容易に行うとともに、プレス成形体の破損を防止するプレス成形体の取出し方法及び製造方法を提供することにある。
【課題を解決するための手段】
【０００９】
上記目的を達成するため、本発明の成形体を吸着するための吸着装置は、前記成形体を吸着するための吸着面を備える吸着部材と、前記吸着部材を上下方向に移動可能に支承する支持体と、前記吸着面から気体を吸引する吸引手段と、前記支持体を昇降させる昇降手段と、を備えた吸着装置としてある。
【００１０】
ここで、前記吸着部材の吸着面の外径を、前記成形体を成形するキャビティの内径より大きくし、前記吸着面に形成された吸着孔を、前記成形体の外径より小さいものとすることができる。また、前記吸着部材の吸着面の外径を、前記成形体を成形するキャビティの内径より小さくし、前記吸着面に形成された吸着孔を、前記成形体の外径より小さいものとすることもできる。
【００１１】
本発明の成形体の取出し方法は、上記目的を達成するため、上記の吸着装置を用いて、成形装置によって成形された成形体を取り出す方法としてある。
【００１２】
本発明のプレス成形体の取出し方法は、上記目的を達成するため、上下型の成形面と、その外周側に位置する周面とで囲まれたキャビティを備えたプレス成形型によって成形されたプレス成形体を、請求項１又は２に記載の成形体吸着装置を用いて取り出す方法であって、前記上型の成形面を前記プレス成形体から離した後、前記吸着部材が前記プレス成形型を閉塞し、さらに、前記キャビティ内の気体を吸引することによって前記プレス成形体を吸着面に吸着し、前記プレス成形型から前記プレス成形体を取り出す方法としてある。
【００１３】
また、本発明においては、前記キャビティ内の気体を吸引し、前記キャビティ内の前記プレス成形体を浮き上がらせることによって、前記プレス成形体を吸着面に吸着する方法とすることができる。
【００１４】
また、本発明においては、前記プレス成形体が前記吸着部材に吸着される際、前記吸着部材が前記支持体に対して上下動する方法とすることができる。
【００１５】
また、本発明においては、前記プレス成形体の取り出しを、前記プレス成形体がＴｇ−５０℃〜Ｔｇ℃の温度範囲のときに開始する方法とすることができる。
【００１６】
本発明のプレス成形体の製造方法は、上記目的を達成するため、軟化状態の被成形素材をプレスしてプレス成形体を成形した後、上記の吸着装置によって前記プレス成形体を取り出す方法としてある。
【００１７】
また、本発明のプレス成形体の製造方法は、上下型の成形面と、その外周側に位置する周面とで囲まれたキャビティを備えたプレス成形型によって、軟化状態の被成形素材をプレスしてプレス成形体を成形し、前記上型の成形面を前記プレス成形体から離した後、上記プレス成形体の取出し方法によって前記プレス成形体を取り出す方法としてある。
【００１８】
本発明におけるプレス成形は、例えば、プレスの上軸及び／又は下軸を駆動して成形型を誘導加熱コイル内に配置した後、誘導加熱を行い、被成形材料が成形温度まで昇温した後、上軸及び／又は下軸を駆動して、さらに上型と下型をプレスすることにより行い得る。
被成形ガラス素材は、成形型に供給した後に加熱軟化しても良いが、好ましくは、予め加熱軟化した状態で成形型に供給する。加熱軟化した状態で供給する場合は、成形型を予め加熱しておくことが好ましい。特に、予め加熱軟化した被成形ガラス素材を成形型に供給する方法であって、成形型に供給される被成形ガラス素材の温度が成形型の温度より高いことが、表面欠陥等のないガラス光学素子を、比較的短いサイクル時間で製造できるという観点から好ましい。
【００１９】
例えば、ガラス素材を該ガラス素材の粘度が１０９ポアズ未満に相当する温度加熱して軟化させることができる。ガラス素材の粘度が１０９ポアズ未満であると、１０９ポアズ以上の粘度に相当する温度に予熱した成形型でガラス素材を変形させて成形することが可能である。ガラス素材は、より好ましくは１０５．５〜１０７．６ポアズに相当する温度に加熱して軟化させることが適当であり、１０６．５〜１０７．５ポアズにすることがより適当である。成形型の予熱の温度は、該ガラス素材よりも低い温度にして、ガラスを離型できる粘度に早く到達させることはサイクルタイム短縮の点で好ましい。粘度が１０１２ポアズに相当する温度未満では、ガラス素材を大きく伸ばして、コバ厚の薄いガラス成形体を得ることが難しくなり、また、高面精度が得にくく、粘度が１０９ポアズに相当する温度を超える温度では、形のサイクルタイムが必要以上に長くなり、また、成形型の寿命が短くなる。より好ましくは、１０８〜１０１０．５ポアズである。
【００２０】
被成形ガラスの成形型の供給は、吸着手段を有する移送ハンドなど公知の供給手段を用いうるが、被成形ガラスを加熱軟化した状態で供給する場合は、浮上皿、好ましくは割型浮上皿上に、下方から噴出する気流により浮上させて、加熱軟化した複数の被成形ガラス素材を、浮上させて移送し、前記下型の直上で該浮上皿を分割して被成形ガラス素材を落下させることによりガラス素材を供給し得る。このような浮上皿は、例えば、特開平８−１３３７５８号に記載の物を用いることができる。
【００２１】
ガラス素材が、その自重によって変形する程の低粘性域においては、加熱の際にガラス素材を保持する治具とガラスの融着を防止するのは容易ではない。治具の内部からガスを噴出する浮上皿を用い、ガラス素材を気流により浮上させると、治具面とガラス両面にガスのレイヤーが形成され、このため治具とガラスが反応することなく、加熱軟化することが可能になる。さらに、ガラス素材がプリフォームの場合、プリフォームの形状を概ね維持しつつ加熱軟化することができる。また、ガラス素材がガラスこぶであり、不規則な形状で表面にシワ等の表面欠陥がある場合でも、加熱軟化しながら気流により浮上させることで、形状を整え、表面欠陥を消去することも可能である。
【００２２】
ガラス素材の浮上のために用いる気流となるガスとしては、特に制限はない。但し、加熱したガラス素材が治具と反応しないこと、さらに、加熱した治具の酸化による劣化を防止するという観点から、非酸化性ガスであることが好ましく、例えば窒素等であることが適当である。還元性のガス、例えば水素ガス等を添加することもできる。気流の流量は、気流をふき出す口の形状やガラス素材の形状及び重量等を考慮して適宜変更できる。通常の場合、ガス流量は０．００５〜２０リットル／分の範囲が、ガラス素材の浮上に適している。但し、ガス流量が０．００５リットル／分未満であると、ガラス素材の重量が３００ｍｇ以上の場合、ガラス素材を十分に浮上させることができない場合がある。また、ガス流量が２０リットル／分を超えると、ガラス重量が２００ｍｇ以上の場合でも、浮上治具上のガラスが大きく揺れて、加熱にガラス素材がプリフォームの場合、その形状が変化することがあるからである。さらにガラス素材の加熱変化の条件は、ガラスの種類等により適宜変えることができ、軟化したガラス素材に必要とされる粘度になるように調整される。
【００２３】
プリフォームの気流による浮上は、例えば、プリフォームの径より小さいか、等しいか、または大きい開口径を有する上方開口部から上方に流出する気流により行うことができる。さらに、上記のように割型浮上皿を用いる場合、下型の中心部に心ずれせずに落下させるために、前記被成形ガラス素材を、前記浮上皿と下型の間に配置した、心ずれ防止ファンネル部材の開口を通して落下させることもできる。また、落下した被成形ガラス素材の下型中央部からの位置ずれを直すためにガイド手段により幅寄せを行うことにより心ずれを補正することもできる。
【００２４】
本発明において適用できる被成形ガラスの素材の形状としては、例えば、球形状、マーブル形状等を挙げることができる。また、被成形ガラス素材の材質や成形により得られるガラス光学素子としては、例えば、非球面又は球面の両凸レンズ、凸メニスカスレンズ、凹メニスカスレンズ等を挙げることができる。
【００２５】
本発明において、プレス成形の条件等には特に制限はなく、ガラス素材の温度及び成形型の温度等を考慮して適宜決定することができる。通常、３０〜２０Ｋｇ／ｃｍ２の圧力で、３〜６０秒間、好ましくは５〜３０秒間、押圧すると成形することができる。
【００２６】
プレス成形は、上型および／または下型の成形面と、胴型の周面との境界にガラスが接触しないように、すなわち該部分においてはガラスが成形型に自由表面が形成されるように行うことが、該境界部へのガラスの流入を防止する観点から好ましい。この場合、特に下型の成形面と胴型の周面との境界に前記通気路の開口部を設けることが、該通気路にガラスが流入するのを防止する観点から好ましい。
【００２７】
プレス成形後は、上型を離しても成形されたガラスが大きく変形しない粘度、例えばＴｇ＋２０℃以下の温度に相当する粘度になったらなるべく早く型開放、すなわち上型を離すことがサイクルタイム短縮の観点から好ましい。このとき、型開放のタイミングはプレス成形体の形状や硝種により適宜選択することができるが、好ましくは、Ｔｇ〜Ｔｇ＋２０℃の範囲にあるときに上型を離し、ある範囲にあるときに、型開放することが好ましい。
【００２８】
上成形面を離したプレス成形体は、下成形面上にあり、かつ少なくとも一部分が周面の内にある。この状態のプレス成形体を該下成形面から取り出す工程は、プレス成形体を取り出しても大きく変形しない粘度、例えばＴｇ以下の温度に相当する粘度になったらなるべく早く取り出すことがサイクルタイムの短縮の観点から好ましい。このとき、プレス成形体の取り出しのタイミングは、プレス成形体の形状や硝種により適宜選択することができるが、好ましくは、Ｔｇ−５０℃〜Ｔｇ℃の範囲がより好ましい。
【発明の効果】
【００２９】
以上の如く本発明によれば、成形型からのプレス成形体の取り出しを円滑に行うことができる。
【発明を実施するための最良の形態】
【００３０】
以下、図示した一実施形態に基いて本発明を詳細に説明する。
以下の説明では、プレス成形装置とは別体に構成された成形型ユニットを用いたプレス成形方法に沿って本発明を説明する。もっとも本発明がこのような成形型を用いた方法以外のもの、すなわちプレス成形装置内に成形型を固定的に備えたものにおいても適用できることは、以下の説明から明らかにされよう。
【００３１】
図１は、本発明に係る吸着装置が用いられる成形型ユニットの断面図を示している。
成形型ユニット１０は、上型１２及び下型１４で構成される、プレス成形装置とは独立したユニット体である。前記成形型ユニット１０は、上型１２及び下型１４が、相互に嵌り合って１つのユニット体を構成する。上型１２及び下型１４は、その対向側に成形面（以下、それぞれ上成形面１２ａ、下成形面１４ａという）を備え、さらに、上下の成形面１２ａ及び１４ａの間に成形周面１４ｂを備え、これらの成形面１２ａ、１４ａ及び成形周面１４ｂによって成形型ユニット１０内にはキャビティ１６が形成されている。後述するように、前記キャビティ１６内に球状の被成形ガラス素材Ｇを配置した状態で、成形型ユニット１０をプレス成形装置内に搬入し、そのプレスを行うことによってガラス成形体を得る。一のプレス成形装置に対し複数の成形型ユニット１０を用意し、これを順次プレス成形装置に供給することによって、連続的なガラス成形体の製造を可能にする製造ラインが形成される。好適な実施例において、成形型の各構成部品は炭化ケイ素で成形され、その上下の成形面及び成形周面には、炭素系離型薄膜を被覆する。
【００３２】
前記上型１２は、上成形面１２ａを下面に備える上型本体１２Ａ、該上型本体１２Ａの周囲を覆う、筒型の上型スリーブ１２Ｂ、離型リング１２Ｃ及びバネ１２Ｄを備えている。上型本体１２Ａとスリーブ１２Ｂは、別に鋳造された後に、一体にされ、それらの間の空間内に離型リング１２Ｃ及びバネ１２Ｄが収められる。該離型リング１２Ｃ及びバネ１２Ｄは、プレス後に下型１４に対し、上型１２を引き上げるように作用される。
【００３３】
前記下型１４は、下成形面１４ａを備える下型本体１４Ａと下型スリーブ１４Ｂとから構成される。下型本体１４Ａと下型スリーブ１４Ｂは、別に鋳造された後に一体にされる。下型スリーブ１４Ｂは、その上部に、該内周面に沿って成形周面１４ｂを備える。この成形型ユニット１０を組み立てた状態で、成形周面１４ｂを備えた下型スリーブ１４Ｂの上部は、上型スリーブ１２Ｂの内周側に嵌め入れられる。この下型１４の成形周面１４ｂ、下成形面１４ａ及び上型１２の上成形面１２ａによって、キャビティ１６が形成される。
【００３４】
前記成形型ユニット１０は、更に、その径方向に沿ってキャビティ１６と成形型ユニット１０の外部とを連通する通気路１８を備える。該通気路１８は、前記成形型ユニット１０を平面的に見てその径方向に放射状に延びる複数の通気路で構成されている。図２は、図１の要部拡大図であり、ここに通気路１８が明瞭に示されている。本実施形態において、通気路１８は、下型１４の下型本体１４Ａと下型スリーブ１４Ｂとで形成された通気空隙１８ａ、下型スリーブ１４Ｂを貫通して形成された通路１８ｂ及び下型スリーブ１４Ｂと上型スリーブ１２Ｂの嵌め合わせ面に形成された通気溝１８ｃを連通させることによって構成されている。後述するように、被成形ガラス素材Ｇのプレス時、該通気路１８を通して、キャビティ１６内の空気が成形型ユニット１０の外へ排出される。また、プレス後のガラス成形体Ｇの取り出しの時に、通気路１８を通してキャビティ１６内に成形型ユニット１０の外から空気が導入される。
【００３５】
すなわち、前記成形型ユニット１０を用いたプレス成形において、キャビティ１６内に配置された被成形ガラス素材Ｇは、下型１４に対する上型１２の接近によって、押圧され横に広がり、その周面は下型スリーブ１４Ｂの成形周面１４ｂにより形成される。プレスの進行に伴い、被成形ガラス素材Ｇの周面の成形周面１４ｂに対する接触面積は増大していき、空間上の領域が徐々に小さくなっていく。通気路１８を介してキャビティ１６内の空気を外部に放出することによって、成形面にガストラップを生じたり、その中の圧力が異常に高くなることが防止され、そのガラス成形体に対する影響を最小にすることができる。ガラス成形体Ｇの取り出し時における通気路１８の作用については後述する。
【００３６】
図３には、プレス後に上型１２と下型１４とを分離した後、ガラス成形体Ｇを引き上げる際の装置構成が示されており、以下の説明ではこの図を参照する。被成形ガラス素材Ｇのプレス後、所定の冷却期間を置いて、図では示されない成形型ユニット１０の分離、すなわち下型１４に対する上型１２の引き上げの工程が実施され、これに続いて、ガラス成形体Ｇの取り出し工程が実施される。本工程の実施に際し、下型１４は、支持台３２上に、その真空チャック機構によって固定される。ガラス成形体Ｇの取り出しは、吸着機構を備える吸着装置２２により実施される。吸着装置２２は、支持体２６の吸着パッド２４、図示していない昇降装置及び吸引装置を備える。吸着パッド２４は、その下面に吸着孔２４ａを有すると共に、その上部には、つば部２４ｂを有する。ここで、下面の径は、キャビティ１６の径、すなわち、成形周面１４ｂの内径よりも大きく形成される。これによって、図に示すように下面が、下型スリーブ１４Ｂの上面に接し、通気路１８を閉塞すると共に、吸着孔２４ａによって、ガラス成形体Ｇを吸着できるようにしてある。吸着パッド２４は、そのつば部２４ｂにおいて、支持体２６の受け部２６ａに吊り下げ支持されている。このとき、吸着パッド２４のつば部２４ｂと受け部２６ａとの間には、その上下方向に若干の遊びがあり、これによって吸着パッド２４は、支持体２６に対し、上下に僅かに移動できるようにされる。
【００３７】
次に、本発明のプレス成形体の取出し方法の実施形態について説明する。
ガラス成形体を取り出す工程は、該成形体の温度が、好適には、Ｔｇ℃〜Ｔｇ−５０℃の温度範囲にあるときに開始される。この場合、成形体の温度は、上型および／または下型の成形面近傍(たとえば、成形面から５ｍｍの深さの位置)の温度を、該プレス成形体の温度と擬制することができる。
【００３８】
ガラス成形体の取り出し工程において、吸着パッド２４は、初めに、その下面を下型スリーブ１４Ｂの上面に載置し、キャビティ１６内を閉塞する。次に、図示しない吸引装置を起動することによって、吸着孔２４ａにより、ガラス成形体Ｇを引き上げ、これを吸着する。このとき、下型スリーブ１４Ｂの上面が、上下成形面の光学中心に対して垂直の面となるように調整されている場合には、該吸着パッド２４の下面がガラス成形体の光学中心に対して垂直となるため、ガラス成形体に対する位置精度よく吸着パッドが配置されることとなり、ガラス成形体の吸着がより的確に行える。
【００３９】
前記吸着装置２２によるガラス成形体Ｇの引き上げの際、前記通気路１８によって、キャビティ１６内のガラス成形体Ｇの周囲下方への空気の流入が許される。このため、ガラス成形体Ｇの下方の通気路１８の空間が負圧になることはなく、前記吸引によるガラス成形体Ｇの円滑な上昇が達成される。本工程における作用については、後に詳細に説明する。通気路１８は、該吸着手段と該プレス成形体に対する吸引力が、少なくとも該下型成形面と該プレス成形体下面と前記周面とで囲まれる空間における該プレス成形体下面にかかる陰圧力よりも、常に上回るように該空間に該通気路を通じて気体を供給可能なように該空間の外と連通することが、該吸着手段により確実にプレス成形体を取り出すため重要である。この場合において、該通気路から、高圧ガスを注入させることも、気体を供給する方法に有効である。
【００４０】
次に、本発明に係るプレス成形体の製造方法の実施形態における各工程について説明する。
図４〜図７において、プレス成形の各工程（Ａ）〜（Ｈ）が示されている。
図４の工程（Ａ）及び（Ｂ）は、成形型ユニット１０内に被成形ガラス素材Ｇを収容する各工程を示している。すなわち、同図（Ａ）において、成形型ユニット１０は、該下型１４のみが支持台３２上に残され、その下成形面１４ａ上に、ガラス搬入パッド４０で吸着された球状の被成形ガラス素材Ｇが置かれる。次に、支持台３２が移送されて、図示しない支持手段により支持された、上型１２の下に、被成形ガラス素材Ｇを載置した下型１４を持ち来たす。次いで支持台３２の上昇により、下型１４は上型１２の下部に嵌め入れられ、これによって同図（Ｂ）に示すように、成形型ユニット１０のキャビティ１６内に被成形ガラス素材Ｇが収められる。
【００４１】
被成形ガラス素材Ｇを収めた成形型ユニット１０は、次に、図示しないプレス成形装置内に搬入される。プレス成形装置内には、加熱ゾーン、プレスゾーン及び冷却ゾーンが設けられ、これらの各領域は非酸化性雰囲気に維持されている。加熱ゾーンにおいて成形型ユニット１０は所定温度下で所定時間加熱され、それによって内部の被成形ガラス素材Ｇが加熱軟化される。次いで、成形型ユニット１０は、プレスゾーンに移送され、ここで被成形ガラス素材Ｇはプレスされる。
【００４２】
図５の工程（Ｃ）及び（Ｄ）は、プレス成形装置のプレスゾーンにおける工程を示している。工程（Ｃ）において、成形型ユニット１０は、上下のプレスヘッド４２、４４間に置かれ、工程（Ｄ）において上プレスヘッド４２が下降されることによって、上下型の成形面１２ａ及び１４ａ間で被成形ガラス素材Ｇがプレスされ、所望のガラス成形体Ｇが得られる。すなわち、前記上プレスヘッド４２の下降によって、下型１４に対し上型１２が下降されると、前記キャビティ１６内の被成形ガラス素材Ｇは押し潰され、各型の成形面に沿った形状のガラス成形体Ｇが得られる。この時、ガラス成形体Ｇの外周は成形周面１４ｂに至り、ここでガラス成形体Ｇの周囲が規定され、外周面が形成される。上プレスヘッド４２の下降は、上型スリーブ１２Ｂの下面が下型スリーブ１４Ｂの上面に突き当てられた位置で止められる。これによって成形されるガラス成形体Ｇの肉厚が一定となることが保証される。
【００４３】
このプレス工程において、成形型ユニット１０に形成された通気路１８からは、キャビティ１６内の空気が成形型ユニット１０外へ排出され、プレス動作における空気圧の影響をなくすように機能する。このプレスの後に、上プレスヘッド４２を成形型ユニット１０に対し上昇すると、バネ１２Ｄの付勢力が働き、この力によって上型１２は、下型１４及びガラス成形体Ｇに対し、上方に引き上げられ、上成形面１２ａとガラス成形体Ｇの上面は分離される。被成形ガラス素材Ｇのプレス後、成形型ユニット１０は、プレス成形装置内の冷却ゾーンに移送され、ここで冷却された後、装置外へ搬出され、次の工程へ渡される。
【００４４】
図６及び図７の工程（Ｅ）〜（Ｈ）は、成形型ユニット１０からガラス成形体Ｇを取り出すための各工程を示している。工程(Ｅ)において、プレス成形装置から搬出された成形型ユニット１０は、ガラス成形体Ｇの取り出しのための工程を実施するエリアに移送される。該エリアにおいて成形型ユニット１０は、図３で先に説明したように、支持台３２にその下型１４が吸着固定されると共に、上型１２が、吸着搬送装置３４に吸着される。上型１２は、この吸着搬送装置３４によって、下型１４から引き上げられ、別の場所へ待避される。次に、工程(Ｆ)において、吸着装置２２が、下型スリーブ１４Ｂの上面に下降される。これにより、吸着パッド２４の下面によって、ガラス成形体Ｇが配置されているキャビティ１６内の、開放されていた上部は閉塞される。
【００４５】
次に、工程(Ｇ)において、図示しない吸引装置が起動され、吸着パッド２４の吸着孔２４ａからの引き上げが開始されると、この直下の空間は陰圧になり、通気路１８内のガラス成形体Ｇは、上方に引き上げられる力を受ける。この時、ガラス成形体Ｇは、下成形面１４ａ及び成形周面１４ｂに密着している場合があるが、前記通気路１８からは、ガラス成形体Ｇの引き上げに応じて、成形型ユニット１０の外から空気が導入され、キャビティ１６の下方空間に導かれる。この結果、ガラス成形体Ｇが、キャビティ１６内で、そこに止まろうとすることが小さくなり、吸着装置２２によるガラス成形体Ｇの取り出しが円滑に行われる。また、本実施形態に係る吸着装置２２においては、ガラス成形体Ｇが吸着パッド２４に吸着される際の衝撃は、前記吸着パッド２４と支持体２６内の遊びによって、最小限に抑えられる。すなわち、ガラス成形体Ｇが、吸着パッド２４に対し吸着する際、吸着パッド２４は、その押圧によって後退し、その力を緩和する。
【００４６】
最後に、工程(Ｈ)において、支持体２６は図示しない昇降装置により引き上げられ、ガラス成形体Ｇは、完全に成形型ユニット１０から取り出せる。以上により、被成形ガラス素材Ｇの供給から、そのプレス後のガラス成形体Ｇの取り出し工程での一連の作業が完了する。ガラス成形体Ｇの取り出し後に、図４の工程(Ａ)に従って、下型１４上に被成形ガラス素材Ｇを供給することによって、循環的にこの工程が実施される。
【００４７】
図８は、本発明に係る他の実施形態に係る吸着装置を用いたガラス成形体の取り出し工程の図である。
本実施形態に係る吸着装置を用いたガラス成形体の取り出しは、比較的、コバの薄いガラス成形体Ｇ、例えば、コバの厚さが０．６ｍｍ以下のものの取り出しに適している。位置決めされた吸引部材を用いて、吸着パッドに接触しながら取り出されるため、成形体の向きが傾きにくいからである。本実施形態における吸着装置８０は、先の実施形態と同様、支持体８２、吸着パッド８４、図示しない昇降装置及び吸引装置で構成されるが、吸着パッド８４の下面の径は、キャビティ１６の内径よりも小さく形成されると共に、吸着孔８４ａの径は、ガラス成形体Ｇの径より小さく形成されている。このため、吸着パッド８４を下降した時、その下面は、下型スリーブ１４Ｂの上面に接することなく、吸着孔８４ａが、直接被成形ガラス素材Ｇの上面に接触し、これを吸着可能となる。
【００４８】
（元の段落００４９を、００４８と００４９に分けました。）
比較的コバの薄い被成形ガラス素材Ｇを、先の実施形態に係る吸着装置２２で吸着する場合、被成形ガラス素材Ｇが吸着パッド２４の吸着面に到達する前に、傾いて引き上げられるおそれがある。キャビティ１６内の被成形ガラス素材Ｇの傾きは、その周面に傷その他の破損を生じさせたり、取り出し不能の原因となる。
本実施形態に従って、吸着パッド８４を直接接触させることによって、キャビティ１６内の被成形ガラス素材Ｇの傾きを防止できる。
一方、比較的コバの厚いガラス素材、たとえば、該幅が、コバの厚さが１ｍｍ以上の場合は、先の実施形態にかかる吸着装置２２で取り出すことが好ましい。コバ厚が厚いと、プレス成形体と胴型内側面とが接触しうる面積が大きく摩擦が大きくなったり、レンズの重量が比較的重くなったりするため、取り出しの際に要する吸引力が比較的多く必要となる。吸着装置２２の場合は吸着パッドの外径を胴型より大きくできるため、吸着パッドの吸着口の径を比較的大きくしやすい。このため、吸引力を比較的大きくできるため、より確実に取り出しを行うことができる。また、吸引力を比較的大きくできる吸着装置２２は、下型成形面とプレス成形体の密着力が大きい場合にも好適である。
【００４９】
なお、本工程はプレス成形装置内において行うことができる。本工程をプレス成形装置内において行うことにより、成形型ユニットの搬出のための時間が削減でき、プレスから上型の引き上げまでの時間を短縮することができる。好適な実施例において、前記上型１２の引き上げは、ガラス成形体Ｇの温度が、ガラス転移点−２０℃程度であるときに行われる。
【実施例】
【００５０】
本実施例の成形装置は、一つの型母材に四つの成形型が配置されている成形型を用いたものである。上型母型及び下型は、タングステン合金により形成し、上型及び下型並びに胴型は炭化珪素に炭素系薄膜を被覆したものを用いた。
【００５１】
この装置を用いて、バリウムホウケイ酸ガラス(転移点５１４℃、屈伏点５４５℃)をプレスして外径１５ｍｍの両凸形状のレンズ(１面が球面、他の１面が非球面、コバ厚さが３ｍｍ)を成形した。マーブル形状に熱間成形された表面欠陥のないプリフォームを４７０℃に予熱し、成形室の下方にて約４７０℃に予熱された４個の下型上に、移送ハンド(図示せず)を用いて４個同時に移送した。直ちに、下型母型を上昇し４７０℃の各上型に、各胴型を組み込んだ。この時、高周波誘導加熱により上下母型をガラス粘度１０８ポアズに相当する５９６℃に昇温した。均熱化した後、下母型を上昇させて７０ｋｇ／ｃｍ２の圧力で、上下成形面がガラスに転写され、かつ、ガラスが胴型内部の周面に達するまでプレスした。次に、型および成形されたレンズをガラス転移点以下になるまで５０℃／分の冷却速度で冷却した。このとき、ガラスの収縮に対して上型が追随し、上型自重のみかかった状態で冷却された。すなわち、冷却中はレンズの上面と上型の接触が保たれていた。
【００５２】
各型において、加熱及び冷却がほぼ均等に行われた。４９０℃で下母型を下降させて離型し、そのまま下母型を成形室の下まで下降させ、ガラスが４８０℃のときに、図７と同様な吸着パッドを４個有する吸引部材(図示せず)を用いて４個のレンズを同時に取り出した。取り出したレンズは必要に応じ、その後アニールする場合もある。この工程を１００回繰り返し行ったが、レンズを成形型から確実に取り出すことができ、得られたレンズは高面精度で、表面品質も良好で、心取り後の偏心も良好であった。
【００５３】
以上、本発明の一実施形態を図面に沿って説明した。しかしながら本発明は前記実施形態に示した事項に限定されず、特許請求の範囲の記載に基いてその変更、改良等が可能であることは明らかである。例えば、成形方法としては、プレス成形のほか、本発明の吸着装置の適用が可能な成形方法であってもよいし、成形体もガラス製レンズに限定されるものではない。
【図面の簡単な説明】
【００５４】
【図１】本発明を適用するプレス成形型の全体構成を概略的に示す断面図である。
【図２】図１の要部拡大図である。
【図３】成形型からガラス成形体を取り出す工程を示した図である。
【図４】本発明を適用するプレス成形方法において、成形型内に被成形ガラス素材を収容する工程を示す図である。
【図５】本発明を適用するプレス成形方法において、プレス成形装置のプレスゾーンにおける工程を示す図である。
【図６】本発明を適用するプレス成形方法において、成形型からガラス成形体を取り出すための工程を示す図である。
【図７】本発明を適用するプレス成形方法において、成形型からガラス成形体を取り出すための工程を示す図である。
【図８】本発明の他の実施形態に係る吸着装置を用いたプレス成形体の取り出し工程を示す図である。
【符号の説明】
【００５５】
Ｇ  ガラス成形体
１０  成形型ユニット
１２  上型
１２Ａ  上型本体
１２Ｂ  上型スリーブ
１２Ｃ  離型リング
１２Ｄ  バネ
１２ａ  上成形面
１４  下型
１４Ａ  下型本体
１４Ｂ  下型スリーブ
１４ａ  下成形面
１４ｂ  成形周面
１６  キャビティ
１８  通気路
１８ａ  通気空隙
１８ｂ  通路
１８ｃ  通気溝
２２  吸着装置
２４  吸着パッド
２４ａ  吸着孔
２４ｂ  つば部
２６  支持体
２６ａ  受け部
３２  支持台
３４  吸着搬送装置
４０  ガラス搬入パッド
４２、４４  プレスヘッド
【図１】
2006143586.tif 000003
【図２】
2006143586.tif 000004
【図３】
2006143586.tif 000005
【図４】
2006143586.tif 000006
【図５】
2006143586.tif 000007
【図６】
2006143586.tif 000008
【図７】
2006143586.tif 000009
【図８】
2006143586.tif 000010